(57)【要約】【課題】カラーフロップ性を有するシート材およびその製造方法を提供する。【解決手段】基布と、該基布上に設けられた樹脂皮膜とからなり、前記樹脂皮膜の表面に微細な凹部が設けられることによって凹凸が形成されており、前記樹脂皮膜上に設けられた凹部に樹脂を注入することによって模様部と非模様部とを画定し、当該模様部と非模様部との間に光沢差を生じさせることを特徴とするシート材。【選択図】図１
2007181986.tif 000002
【特許請求の範囲】
【請求項１】
基布と、該基布上に設けられた樹脂皮膜とからなり、
前記樹脂皮膜の表面に微細な凹部が設けられることによって凹凸が形成されており、
前記樹脂皮膜上に設けられた凹部に樹脂を注入することによって模様部と非模様部とを画定し、当該模様部と非模様部との間に光沢差を生じさせることを特徴とするシート材。
【請求項２】
前記樹脂皮膜および前記凹部に注入された樹脂がともにポリウレタン樹脂であることを特徴とする請求項１記載のシート材。
【請求項３】
前記非模様部の光沢度が０．５％〜１０％であり、前記模様部の光沢度が１％〜１５％であり、かつ該非模様部と模様部の光沢度の差が、該非模様部が１に対して該模様部が１．１〜１０であることを特徴とする請求項１または２記載のシート材。
【請求項４】
（ａ）基布に、表面に微細な凹凸を有する樹脂皮膜を設ける工程、
（ｂ）前記樹脂皮膜の凹部にインクジェット方式にて樹脂を注入して模様付けを行う工程、および
（ｃ）前記工程（ｂ）の後、熱処理を行う工程
を含むことを特徴とするシート材の製造方法。
【発明の詳細な説明】
【技術分野】
【０００１】
本発明は、シート材およびその製造方法に関するものであり、さらに詳しくは、車両用内装材、住居用内装材、家具、インテリア、テント、カバー、装飾用シートなどの産業資材用途、その他、鞄、靴、袋などの雑貨類用途などの部材として適して用いられるカラーフロップ性（見る角度によって色相が変化する特性）を有するシート材およびその製造方法に関するものである。
【背景技術】
【０００２】
車両用内装材、住居用内装材、家具などに模様を付与する方法については、これまでに様々な方法が提案されているが、それらの多くは、基布に積極的に着色をおこなって模様を付与するという考えのものであった。
【０００３】
しかしその様にして模様が付与されたものは、模様を付けた部分とベース（地）となる部分の光沢が全く違うものとなってしまって全体的なバランスが悪く、車両用内装材、住居用内装材、家具などとしては安っぽいイメージのものとなってしまう。そこでこれらの用途においても、落ち着きがあって高級感のある模様付けがなされた無地調の商品の開発が求められている。
【０００４】
その様な無地調のものとして、正面から見ると目立たないが、少し見る角度を変えることにより模様がはっきりと見えてくるようなカラーフロップ性を有するものがある。
【０００５】
具体的には特許文献１には、捺染または染色した布帛上に、無着色樹脂液を模様状に塗布し、乾燥後カレンダー加工をすることにより紋織物様布帛を製造する方法が開示されている。しかしながらこの方法では、樹脂を塗布された部分の耐摩耗性が悪く、模様が布帛から剥がれてしまうという問題がある。
【０００６】
また特許文献２には、剥離層表面に微細凹凸が形成されている工程離型紙を用いることにより、合成皮革表面に微細凹凸を形成して合成皮革に玉虫光沢を付与する方法が開示されている。しかしながらこの方法では、模様の発現が弱いものとなってしまい、模様の視認性に欠けるものとなってしまう。
【０００７】
【特許文献１】特開昭５９−０３０９７３号公報
【特許文献２】特開平０４−３６１６７１号公報
【発明の開示】
【発明が解決しようとする課題】
【０００８】
本発明の目的は、これらの課題を鑑みてなされたものであり、カラーフロップ性を有するシート材およびその製造方法を提供するものである。
【課題を解決するための手段】
【０００９】
すなわち、本発明のシート材は、基布と、該基布上に設けられた樹脂皮膜とからなり、
前記樹脂皮膜の表面に微細な凹部が設けられることによって凹凸が形成されており、
前記樹脂皮膜上に設けられた凹部に樹脂を注入することによって模様部と非模様部とを画定し、当該模様部と非模様部との間に光沢差を生じさせることを特徴としている。
【００１０】
前記樹脂皮膜および前記凹部に注入された樹脂がともにポリウレタン樹脂であることが好ましい。
【００１１】
前記非模様部の光沢度が０．５％〜１０％であり、前記模様部の光沢度が１％〜１５％であり、かつ該非模様部と模様部の光沢度の差が、該非模様部が１に対して該模様部が１．１〜１０であることが好ましい。
【００１２】
また、本発明のシート材の製造方法は、
（ａ）基布に、表面に微細な凹凸を有する樹脂皮膜を設ける工程、
（ｂ）前記樹脂皮膜の凹部にインクジェット方式にて樹脂を注入して模様付けを行う工程、および
（ｃ）前記工程（ｂ）の後、熱処理を行う工程
を含むことを特徴としている。
【発明の効果】
【００１３】
本発明によれば、耐摩耗性が高くかつ柔らかな風合いを損なうことのないカラーフロップ性を有する、落ち着きがあって高級感のある模様付けがなされた無地調のシート材およびその製造方法を提供することができる。
【発明を実施するための最良の形態】
【００１４】
本発明のシート材は、基布と、該基布上に設けられた樹脂皮膜とからなり、前記樹脂皮膜の表面に微細な凹部が設けられることによって凹凸が形成されており、前記樹脂皮膜上に設けられた凹部に樹脂を注入することによって模様部と非模様部とを画定し、当該模様部と非模様部との間に光沢差を生じさせることによって、模様付けがなされているものである。すなわち、本発明のシート材は、基布上に表面に微細な凹凸を有する樹脂皮膜が形成されており、さらにその凹部に樹脂を存在させ、光沢差を生じさせることにより平面視で模様付けがなされているものである。
【００１５】
以下で、添付図面を参照して本発明のシート材について詳細に説明する。
【００１６】
図１は、本発明のシート材を製造する工程を示す縦断面図である。図１（ａ）は、樹脂皮膜の表面に凹部が形成されていることを示す模式図である。図１（ｂ）は、樹脂皮膜の表面に形成された凹部に樹脂皮膜とは異なる樹脂が注入されていることを示す模式図である。図２は、本発明のシート材の摩耗試験を示す説明図である。図３は、本発明のシート材の摩耗試験に用いる摩擦子を示す斜視図である。
【００１７】
図１（ａ）および図１（ｂ）に示すように、基布１上に樹脂皮膜２１が形成され、この樹脂皮膜２１の表面には微細な凹部２ａが形成されている。また、この凹部２ａには、樹脂皮膜２１と異なる樹脂３が注入されている。このことにより、凹部２ａに注入された樹脂３が樹脂皮膜と異なる光沢を持つので、シート材１０を平面視で見た際に、樹脂皮膜２１と樹脂３との光沢の違いを模様として確認することができる。または、シート材１０は樹脂皮膜２１の代わりに、表面に微細な凹凸を有するフィルム２２を基布１上に接着剤で貼り合わされて、フィルム２２の凹部２ａが樹脂３で注入されている。
【００１８】
本発明において使用される基布１については、合成繊維や天然繊維で作った布帛が用いられ、織物、編物、不織布など様々な形態のものがあり、組織、目付等においても何ら限られない。具体的な繊維の種類には、ポリアミド系（例えば、ナイロン６、ナイロン６６など）合成繊維、ポリエステル系（例えば、ポリエチレンテレフタレートなど）合成繊維、ポリアクリロニトリル系合成繊維、ポリビニル系合成繊維、トリアセテート等の半合成繊維、レーヨン等の再生繊維などが挙げられる。また、例えば、混紡、交織などの形で複数種類の繊維が併用されてもよい。さらにはこれらの繊維布帛以外にも、牛、豚、馬、羊等の天然皮革であってもよく、特に限定されない。
【００１９】
本発明においてはこれらの基布１上に、表面に微細な凹凸を有する樹脂被膜２１を形成する。
【００２０】
微細な凹凸については、凹部２ａの平均深度が５〜２００μｍであることが好ましく、さらには１０〜１５０μｍであることがより好ましい。またその凹部２ａは、樹脂被膜２１表面全体に対して２０％以上の面積で均一に存在していることが好ましい。
【００２１】
使用される樹脂については、特に限定はされないが、引張り特性、せん断特性、曲げ特性、圧縮特性、耐衝撃性、硬度、耐光性、耐薬品性および耐摩耗性などの観点から総合的に考えて、ポリウレタン樹脂やその共重合体、またポリウレタン樹脂を主成分とした混合樹脂であることが好ましい。また、樹脂の形態としては水系、溶剤系、無溶剤系、ホットメルト系を問わずに使用することが可能である。
【００２２】
その形成方法については、基布１上にダイレクトに樹脂を塗布しても良いし、また離型紙上に樹脂を塗布してフィルム２２を形成して後、フィルム２２と基布１を貼り合わせても良いし、特には限定されない。また表面に微細な凹凸を形成する方法についても、エンボスロールによるもの、コロナ処理によるもの、凹凸のついた離型紙を用いるものなど得に限定されるものではない。
【００２３】
その１つの好適な方法として、まず凹凸のついた離型紙上に樹脂を塗布して、表面に微細な凹凸を有するフィルム２２を作製し、そしてこのフィルム２２を基布１に接着剤で貼り合わせる方法がある。
【００２４】
接着剤については、特に限定されず、従来公知のものが使用できる。例えば、ポリオレフィン、ポリスチレン、ポリビニル、ポリアクリル、ポリハロオレフィン、ポリジエン、ポリエーテル、ポリスルフィド、ポリエステル、ポリアミド、ポリウレタン、ポリ尿素、ポリイミド、ポリ酸無水物、ポリカーボナート、ポリイミン、ポリシロキサン、ポリホスファゼン、ポリケトン、ポリスルホン、ポリフェニレン等の規則性および不規則性のホモポリマーおよびコポリマーが挙げられ、ポリアミノ酸樹脂、ポリ乳酸樹脂といった生分解性樹脂、および上述記載の樹脂の共重合体や混合物などのポリマーアロイも含まれる。また、熱可塑性樹脂や熱硬化性樹脂といった熱的に挙動の異なる樹脂でも共に使用することができる。
【００２５】
凹凸のついた離型紙については、その凹部２ａの平均深度が５〜２００μｍであるものを選ぶことが好ましい。その様な離型紙は、光沢度（ＪＩＳＰ−８１４２鏡面光沢度）が０．５〜６％であるので、この範囲の光沢度をもつ離型紙を目安に選定すればよい。
【００２６】
つぎに本発明においては、このように作製された基布１の表面に微細な凹凸を有する樹脂被膜２１面に、さらにインクジェット方式で樹脂により模様付けをおこなう。ノズルから吐出されたインク液滴が、樹脂皮膜２１の凹部２ａに流れ込み、そこで固着する。これを全体的にみると模様が形成されていることになる。
【００２７】
模様付けをおこなう樹脂については、ポリウレタン樹脂が好ましい。ポリウレタン樹脂のポリオールとしては、ポリエステル系ポリオール、ポリエーテル系ポリオール、ＰＴＭＧ、ε−ポリカプロラクタン、ポリカーボネート系ポリオールなど特に制限はない。また、これらポリオール２種類以上の共重合体でもかまわない。好ましくは、接着性や樹脂被膜の耐摩耗性に優れ、またその分子構造上、化学的に安定な物質であり、分解や劣化がおこりにくいなどの理由から、ポリオール成分としてポリカーボネート系ポリオールおよび構造中にエステル結合を有するポリオールを用いて合成されるポリウレタン樹脂を用いることが好ましい。ポリオール成分としてポリカーボネート系ポリオール単独であっても樹脂被膜２１の耐摩耗性については向上するが、この場合、布帛との接着性や風合いがやや悪くなるため、ポリオール成分として構造中にエステル結合を有するポリオールを併用することによりこの問題が解消される。
【００２８】
ポリカーボネート系ポリオールとしては、ジメチルカーボネート、ジフェニルカーボネート等と、低級アルコールで置換されても良いエチレングリコール、ブタンジオール、ヘキサンジオールなどの脂肪族ジオール、シクロヘキサンジオール等の芳香族ジオール等の一種あるいは二種類以上との混合物を反応させて得られたものが挙げられる。
【００２９】
また構造中にエステル結合を有するポリオールとしては、ポリエステル系ポリオールやポリオレフィン系ポリオールが例示できる。
【００３０】
ポリエステル系ポリオールは、低分子グリコールとカルボキシル基を含むポリカルボン酸との反応により得られ、例えば、コハク酸、アジピン酸、アゼライン酸等の脂肪族ポリカルボン酸やイソフタル酸、テレフタル酸等の芳香族ポリカルボン酸やこれらの無水物、一種あるいはその組み合わせからなる塩基酸と、例えばエチレングリコール、プロピレングリコール、ブタンジオール、ヘキサンジオール、デカンジオール、１，４−ブタンジオール、３−メチル１，５−ペンタジオール、ネオペンチルグリコールなどの一種あるいはその組み合わせからなるポリオールとの反応で得られたものが例示できる。
【００３１】
ポリオレフィン系ポリオールについては、ポリオレフィンを構成するモノマーとして、エチレン、プロピレン、１−ブテン、イソブテン、１−ペンテン、１−ヘキセン等の炭素原子数２〜２０のα−オレフィン等が挙げられる。
【００３２】
また他の反応成分であるイソシアネートおよび鎖延長剤については特に限定されず、従来公知のものが使用できるが、イソシアネートについては特に、構造上二重結合を持たず耐光性に優れている脂肪族イソシアネートを用いることが好ましい。
【００３３】
またポリウレタン樹脂の耐熱性、耐候性、耐加水分解性等をさらに向上させる目的で、従来公知の酸化防止剤、紫外線吸収剤、充填剤、難燃剤等の各種添加剤を使用することも当然可能である。
【００３４】
また本発明においてはこの樹脂インクに顔料などの着色剤を含有させることも可能であるが、あまり入れすぎると、後述する光沢差が模様部と非模様部との間で有りすぎる（すなわち、大きすぎる）ものとなってしまい、本発明の目的とする落ち着きがあって高級感のある模様付けがなされた無地調のシート材とはならないおそれがある。そのため、着色剤を添加する場合でもその量は微量である。
【００３５】
またポリウレタン樹脂のインクを作成する場合、エマルジョン化してインクとすることが好ましい。エマルジョンを用いる理由については、溶剤系よりも水系のほうが扱いやすいためであり、それをインクジェット方式にて布帛に付与することでバリエーションに富んだ模様を作成することが可能となる。
【００３６】
樹脂の濃度については、固形分で１〜３０重量％、さらには５〜１５重量％であることが好ましい。樹脂の濃度が１重量％より少ないと布帛への顔料の固着が不充分となるおそれがあり、また樹脂の濃度が３０重量％より多いとインクヘッドのノズルが詰まるおそれがある。
【００３７】
また塗布量については、乾燥後の重量が５〜５０ｇ／ｍ2であることが好ましい。塗布量が５ｇ／ｍ2より少ないと、画像を形成しても、どの角度からも視覚的に認識されにくく、また塗布量が５０ｇ／ｍ2より多いと、模様がにじんだり、シートの微凹部２ａからウレタン樹脂があふれてしまうため、ローラー捺染やスクリーン捺染などの従来法により模様付けがなされたもののように、シート全体に樹脂が付着することになる。その結果、角度によって柄の認識性が変化するようなカラーフロップ性が発現しにくくなるおそれがある。
【００３８】
本発明においては、上述したポリウレタンのエマルジョン樹脂溶液の粘度は、１〜１０mPa・sが好ましい。さらに好ましくは１〜５mPa・sである。ポリウレタン樹脂エマルジョンを１mPa・s以下とすることは困難であり、また１０mPa・s以上であると、ノズルつまりが発生し連続吐出性に問題が発生する。
【００３９】
さらに樹脂インクには、必要に応じて、分散剤、ｐＨ調整剤、酸化防止剤、還元防止剤、熱安定剤、消泡剤、防腐剤、浸透剤、レベリング剤、湿潤剤などの添加剤を添加してもよい。
【００４０】
また樹脂インクの凝集効果を高めるために樹脂凝集剤を用いることが好ましい。ポリウレタン樹脂溶液の樹脂凝集剤として、無機塩および、または有機塩の水溶液が使用されることが可能である。まず樹脂凝集剤の役割については、後述する樹脂エマルジョンの樹脂粒子の周りにある水を樹脂凝集剤が水和水として固定することにある。これにより模様の型キワをシャープに見せたり、薄い被膜を布帛の表層にある繊維に形成することが可能になる。
【００４１】
樹脂凝集剤を布帛に付与する方法については、パディング法、スプレー法、浸漬法、コーティング法、ラミネート法、インクジェット法などが挙げられるが、必要な部位に必要量を付与することができることから、なかでもインクジェット方式にて付与することが好ましい。
【００４２】
樹脂凝集剤の濃度については、固形分で１〜４０重量％、さらには５〜２０重量％であることが好ましい。濃度が１重量％より少ないと樹脂の凝集効果が不充分であり、濃度が４０重量％より多いと樹脂凝集剤が析出してインクヘッドのノズルを詰まらせるおそれがある。
【００４３】
さらに樹脂凝集剤には必要に応じて、分散剤、ｐＨ調整剤、酸化防止剤、還元防止剤、熱安定剤、消泡剤、防腐剤、浸透剤、レベリング剤、湿潤剤などの添加剤を添加してもよい。
【００４４】
本発明においては上述した工程が完了した後に、樹脂被膜２１を形成させる目的で熱処理をおこなう。熱処理の方法としては、染色に用いられる発色機、仕上げに用いられるセッター機およびホットプレートなどが使用可能であり特に限定されない。また熱処理の温度条件については、樹脂の軟化点温度よりも高い温度で処理すればよく、好ましくは、１００〜１９０℃で０．５〜３０分である。１００℃未満では被膜形成が不十分になるおそれがあり、１９０℃を超えると記録媒体の熱黄変や被膜の硬化を引きおこすおそれがある。また時間が０．５分未満では被膜形成にバラツキを生じるおそれがあり、模様付けをおこなう記録媒体としては、常法により精練、染色、セットをおこなった布帛を使用する場合、３０分を超えると模様付けを行う布帛の退色が進むおそれがある。また、ポリウレタン樹脂溶液の樹脂凝集剤として、無機塩および／または有機塩の水溶液が使用された場合は、熱処理を行った後、塩を洗い落とすためにソーピング処理をおこなう。ソーピング処理については、水洗でも湯洗でもよく、またソーピング剤を添加してもよい。
【００４５】
このようにして作製された本発明のシート材１０の光沢度については、反射率測定ＪＩＳＰ−８１４２鏡面光沢度測定７５°において、非模様部においては、０．５〜１０％であることが好ましく、模様部においては、１〜１５％であることが好ましく。非模様部が０．５％未満あるいは模様部が１％未満であると、表面の凹凸がおおきすぎて模様を付与しても視認性が悪くなるおそれがある。また非模様部が１０％以上あるいは模様部が１５％以上であると、表面の凹凸が小さすぎてインクジェット方式で模様付けした場合、樹脂の粘度が１〜１０mPa・ｓと一般の捺染用に比べ低いため、付与後、その表面張力により樹脂剤は玉状になり、いわゆる斑状となって柄が形成され、型際のシャープ性は損なわれてしまう。
【００４６】
また非模様部と模様部の光沢度の差は、非模様部が１に対して模様部が１．１〜１０となることが好ましい。１．１未満であると、模様の視認性が悪くなるおそれがあり、また１０より大きくなると、模様部が極端にギラツキのある光沢となってしまい求めるものが得られないおそれがある。
【実施例】
【００４７】
次に本発明について実施例を挙げて説明するが、本発明は必ずしもその実施例に限定されるものではない。
【００４８】
評価方法を以下に示す。
【００４９】
（１）凹凸の深度測定
シート材１０の模様様付けされた領域、模様様付けされない領域の断面をＳＥＭ式走査型電子顕微鏡を用いて撮影し、布帛表面に有る凸部から凸部の最小に接線を引き、凹部の最深部からの距離を測定した。また得られた電顕写真により、単位面積あたりの深さ５μｍ以上の凹部の割合を計算し、樹脂皮膜全体に対しての凹部の割合を求めた。
【００５０】
（２）画像の光沢度測定
測定方法：模様付けされた領域および模様付けされていない領域をＪＩSＰ−８１４２鏡面光沢度測定にて測定した。試料１点に対して５点以上測定し、その平均値を求めた。
測定機器：Σ−８０  日本電色工業株式会社製
【００５１】
（３）摩耗耐久性測定
幅７０ｍｍ、長さ３００ｍｍの大きさでタテ、ヨコ各方向から試験片をそれぞれ１枚採取し、裏面に幅７０ｍｍ、長さ３００ｍｍ、厚み１０ｍｍの大きさのウレタンフォームを添える。固定具Ｆに固定した試験片に綿布Ｗをかぶせた摩擦子４１に荷重９．８Ｎを印加して摩耗する（図２〜３参照）。試験は平面摩耗試験機４０を用いて行う（図２参照）。摩擦子４１は試験片の表面上１４０ｍｍの間を６０往復／分の速さで１０，０００回往復摩耗する。なお、試験に使用した摩擦子の幅（移動方向に対して垂直方向の幅）Ａは２０ｍｍであり、試験片と当接する部位の曲率半径は１０ｍｍであった（図３参照）。評価は、下記のように行った。
【００５２】
５級・・・シート材１０に状態変化がないもの。
４級・・・シート材１０にやや亀裂はあるものの、模様ははっきり認識できるもの。
３級・・・シート材１０に亀裂はあるものの、模様ははっきり認識できるもの。
２級・・・シート材１０に亀裂が多くみられ、模様も確認しずらいもの。
１級・・・シート材１０に破れ等が発生し、模様も残っていないもの。
【００５３】
（４）布帛の風合い
模様付けされた布帛の風合いを触手で評価した。
○  ‥  手触りがやわらかく、風合いが良好である。
△  ‥  手触りが多少、硬い。
×  ‥  手触りが硬く、柔軟性がない。
【００５４】
実施例１
基布１としては、常法により精練、染色、セットをおこなったポリエステル１００％の編物染色布を用いた。
【００５５】
次にクリスボンＮＹ３２４（ポリウレタン樹脂、ポリオール成分：ポリカーボネート系ポリオール、固形分２０％：大日本インキ製）を７１．５重量部、ＤＭＦ２８．５重量部を混ぜ合わせミキサーにて攪拌ろ過をして樹脂を作製し、この樹脂を１．９３％の光沢度をもつ工程離型紙（Ｒ−１３１：リンテック製）に塗布、乾燥して、表面に微細な凹凸を有するフィルム２２を作製した。得られたフィルム２２を編物染色布に下記処方の接着剤を用いて貼り合わせた。
【００５６】
〔接着剤処方〕
クリスボンＴＡ−２０５                                          １００重量部
(ポリウレタン系接着剤、固形分７０％、大日本インキ製)
バーノックＤＮ−９５０                                            １０重量部
(架橋剤、ヘキサメチレンジイソシアネート、固形分７５％、大日本インキ製)
ジメチルホルムアミド、メチルエチルケトンの１：１溶液              ７０重量部
【００５７】
ＡＣＵ１４−３Ｎ-２０Ｃ（ポリウレタン樹脂エマルジョン、ポリオール成分：ポリカーボネート系ポリオールおよびポリエステル系ポリオール、平均粒径９０ｎｍ、固形分３７％、軟化点８０〜１２０℃、明成化学（株）製）を２１重量部、プロピレングリコールを１．５重量部、尿素を０．５重量部および純水７７重量部を混ぜ合わせミキサーにて攪拌ろ過をしてインクを作製した。
【００５８】
作製したインクをインクジェット方式にて、準備した基布の表面に微細な凹凸を有するフィルム２２面側に、マトリクス柄で模様付けをおこなった。インクの付与量については、１０ｇ／ｍ2（乾燥質量）であり、その他の条件は以下の通りである。
【００５９】
〔プリント条件〕
イ）ノズル径  ：    ７０（μｍ）
ロ）印加電圧  ：    ５０（Ｖ）
ハ）パルス幅  ：    ２０（μｓ）
ニ）駆動周波数：      １（ｋＨｚ）
ホ）解像度    ：  ３６０（ｄｐｉ）
【００６０】
つぎに模様付けされた布帛を１２０℃＊５分で熱処理をおこなった。
布帛には、見る角度により発現する模様が得られ、その模様は落ち着いた光沢を有していた。
得られた布帛を前記した評価方法にて評価した結果を表１に示す。
【００６１】
実施例２
実施例１の工程離型紙を２．５４％の光沢度を持つ工程離型紙(ＦＮ：リンテック製)に替えた以外は、実施例１と同様にした。
得られた布帛を前記した評価方法にて評価した結果を表１に示す。
【００６２】
実施例３
実施例１の工程離型紙を２．０４％の光沢度を持つ工程離型紙(ＣＰＭ１０３：リンテック製)に替えた以外は、実施例１と同様にした。
得られた布帛を前記した評価方法にて評価した結果を表１に示す。
【００６３】
比較例１
基布１としては、常法により精練、染色、セットをおこなったポリエステル１００％の編物染色布を用いた。
次にクリスボンＮＹ３２４(ポリウレタン樹脂、ポリオール成分：ポリカーボネ−ト系ポリオール、固形分２０％：大日本インキ製)を７１．５重量部、ＤＭＦ２８．５重量部を混ぜ合わせミキサーにて攪拌ろ過をして樹脂を作製し、この樹脂を６．２６％の光沢度を持つ工程離型紙(ＴＰＤ：リンテック製)に塗布、乾燥して、フィルム２２を作製した。得られたフィルム２２を編物染色布に実施例１の接着剤を用いて貼り合わせた。
得られた布帛を前記した評価方法にて評価した結果を表１に示す。
【００６４】
比較例２
基布１としては、常法により精練、染色、セットをおこなったポリエステル１００％の編物染色布を用いた。カラーフロップ性を有する転写フィルム(Ａ４０８５２ポラライト：ＫＵＲＺ社製)を編物染色布に実施例１の接着剤を用いて貼り合わせた。得られた布帛は、見る角度により発現する模様が得られ、その模様はギラツキついた光沢を有していた。
得られた布帛を前記した評価方法にて評価した結果を表１に示す。
【００６５】
以上により、本発明のシート材１０によれば、基布１上に表面に微細な凹凸を有する樹脂皮膜２１が形成されており、さらにその凹部２ａに樹脂３を存在させ、光沢差を生じさせることによりシート材１０の表面に模様付けがなされている。このことにより、耐摩耗性が高くかつ柔らかな風合いを損なうことのないカラーフロップ性を有する、落ち着きがあって高級感のある模様付けがなされた無地調のシート材を得ることができる。
【００６６】
【表１】
2007181986.tif 000003
【図面の簡単な説明】
【００６７】
【図１】本発明のシート材を製造する工程を模式的に示す縦断面図であり、（ａ）は、樹脂皮膜の表面に凹部が形成されていることを示す模式図である。（ｂ）は、樹脂皮膜の表面に形成された凹部に樹脂皮膜とは異なる樹脂が注入されていることを示す模式図である。
【図２】本発明のシート材の摩耗試験を示す説明図である。
【図３】本発明のシート材の摩耗試験に用いる摩擦子を示す斜視図である。
【符号の説明】
【００６８】
１  基布
２１  樹脂皮膜
２２  フィルム
２ａ  凹部
３  樹脂
１０  シート材
４０  平面摩耗試験機
４１  摩擦子
Ｗ    綿布
【図１】
2007181986.tif 000004
【図２】
2007181986.tif 000005
【図３】
2007181986.tif 000006